(57)【要約】【課題】本発明は、常温において高い粘着性、保持力を有し、のり切れ性のよい感圧転写粘着テープ、およびそれを搭載した塗膜転写具を提供する。【解決手段】剥離性基材（４）上に粘着剤層１（１）、ガラス転移点が１０℃以上のポリマーから形成される樹脂層（２）、および前記粘着剤層１と同一もしくは異なる粘着剤層２（３）が順次積層されてなることを特徴とする感圧転写粘着テープ、および、それを搭載したことを特徴とする転写ヘッドを有する塗膜転写具。【選択図】図１
2007182534.tif 000002
【特許請求の範囲】
【請求項１】
基材上に粘着剤層１、樹脂層および前記粘着剤層１と同一もしくは異なる粘着剤層２が、順次積層されてなることを特徴とする感圧転写粘着テープ。
【請求項２】
テープ流れ方向の引っ張り強度が１Ｎ／８．４ｍｍ以下であり、かつ、切断されるまでの伸びが５ｍｍ以下である請求項１に記載の感圧転写粘着テープ。
【請求項３】
前記樹脂層が、１種もしくは２種以上のポリマー、または、１種もしくは２種以上のポリマーと粘着剤との複合体である請求項１または２に記載の感圧転写粘着テープ。
【請求項４】
前記樹脂層を形成するポリマーのガラス転移点が、１０℃以上である請求項１〜３のいずれか１項に記載の感圧転写粘着テープ。
【請求項５】
前記樹脂層が、ポリビニルアルコール系樹脂からなる請求項１〜３のいずれか１項に記載の感圧転写粘着テープ。
【請求項６】
請求項１〜５のいずれか１項に記載の感圧転写粘着テープを搭載したことを特徴とする転写ヘッドを有する塗膜転写具。
【発明の詳細な説明】
【技術分野】
【０００１】
本発明は、感圧転写粘着テープに関し、特にのり切れ性のよい感圧転写粘着テープ、およびそれを搭載した塗膜転写具に関する。
【背景技術】
【０００２】
両面粘着テープの一つに、支持体（芯材）を有さず粘着剤層のみを被着材に転写する無支持体両面粘着テープがあり、感圧転写粘着テープとして様々な分野・用途で使用されている。その構造としては、剥離ライナーあるいは剥離性基材の片面に粘着剤層を設けてロール状に巻いたものが多く、最近では主に事務用途向けとしてこれらを小巻にして転写装置に装着した転写具が「テープのり」などの名称で上市されている。
【０００３】
この転写具は感圧転写粘着テープを巻き付ける送出リールと、この送出リールより供給される感圧転写粘着テープの粘着剤層を基材から剥離しながら被転写体へ転写させる転着ヘッドと、転写使用後に残った基材を巻き取る巻回リールと、を片手で把持使用が可能な器体内に装備したことを特徴とする。これらは、紙の接着において一般に用いられている液体のりや固形のりとは異なり、手を汚すことなく簡単に粘着剤を被着材へと転写でき、接着するまでの乾燥時間が不要である、被着材である紙がしわにならないなどの利点がある。さらにこれらは、必要長さの粘着剤を被着材に転写した後に転写具を被着材から垂直に持ち上げたり横に払うなどすることによって粘着剤層を切断できるので、支持体を有する一般的な両面テープのようにあらかじめテープを必要な長さに切断しておく必要がなく、また、粘着剤層を転写し終えた剥離性基材は転写具内のリールに巻き取られるので使用時にごみが発生しないなど、非常に便利な接着用品である。
【０００４】
しかしながら、これらにおいては粘着剤層を切断する際、粘着剤層の粘着剤が連続状に塗布されているため、切断時に粘着剤が糸を引くように伸びてしまい円滑に切断できない、いわゆる「のり切れ」が悪いという問題があった。のり切れ性が悪い場合はテープが使い難くなるだけでなく、伸びて切れたのりが、端にまとまって貼り付け面が凹凸になってしまう、あるいは、転写具にからまり転写具の基材テープの巻き取り不良を生じる、といった問題も引き起こす。このような問題を回避するため、粘着剤層を細かいドット状にしたり、間隔を大きく開けてブロック状に配するといった方法が考案されているが、これらの方法では連続状に塗工した場合に比べ接着力が低下するという欠点がある。
【０００５】
上記の欠点を克服する手段として、例えば、特開２００１−２４０８１２号公報（特許文献１）には、粘着剤層中にフィラーを混入させた感圧転写粘着テープが開示されている。
【特許文献１】特開２００１−２４０８１２号公報
【発明の開示】
【発明が解決しようとする課題】
【０００６】
しかしながら、上記の感圧転写粘着テープはフィラーが粘着剤層中に分散されているため、十分なのり切れ性を付与するためにフィラーの配合量を多くすると、粘着剤の接触面積が減少する分、常温における粘着力・保持力が低下してしまい、他方、配合量を少なくすると粘着力・保持力は高くなるが、十分なのり切れ性が得られないという欠点がある。一方、テープの粘着力が２０．０Ｎ／８．４ｍｍ未満であると、厚手の封筒の封緘時や、気温が低温の時に十分な接着力が得られなくなるため、粘着力を２０．０Ｎ／８．４ｍｍ以上にする必要があるが、粘着力を単純に高くするだけではのり切れ性が悪くなってしまう。また、塗膜状態での評価が良好でも、小巻にしてアプリケーターに搭載したときやアプリケーターによる転写時の圧力で塗膜にクラックが入るために、保持力の低下が見られることがある。
【０００７】
本発明は、常温において高い粘着力、保持力を有し、のり切れ性のよい感圧転写粘着テープ、およびそれを搭載した塗膜転写具を提供することを目的とする。
【課題を解決するための手段】
【０００８】
本発明者は、上記課題に関し、鋭意研究を重ねた結果、引っ張り切断可能な樹脂製の支持体層を設けた３層構造にすることにより、常温において高い粘着力、保持力を有し、良好なのり切れ性（即ち、良好な切断性）を実現できることに想到し、本発明を完成した。
【０００９】
すなわち、本発明は、基材上に粘着剤層１、樹脂層、および前記粘着剤層１と同一もしくは異なる粘着剤層２が、順次積層されてなることを特徴とする感圧転写粘着テープを提供する。また、本発明は、前記の感圧転写粘着テープを搭載したことを特徴とする転写ヘッドを有する塗膜転写具を提供する。
【発明の効果】
【００１０】
本発明の感圧転写粘着テープは、２層の粘着剤層の間に引っ張り切断可能な樹脂層を設けているため、十分な粘着力、保持力を維持しつつ、粘着剤層の糸引きによる切断不良を回避することができる。また、伸びて切れたのりが、端にまとまって貼り付け面が凹凸になってしまったり、転写具にからまり転写具の基材テープの巻き取り不良を生じる、といった問題も回避することができる。さらに、樹脂層に用いるポリマーを選択することにより、アプリケーターによる転写時の圧力で塗膜にクラックが発生しないテープを提供できる。
【００１１】
本発明の塗膜転写具は、片手で把持使用しても、手を汚すことなく簡単に粘着剤を被着材へと転写することができ、しかものり切れ性がよいので、便利で使いやすい転写具となる。
【発明を実施するための最良の形態】
【００１２】
以下に、本発明を実施するための最良の形態を、必要に応じて図面を参照しつつ、詳細に説明する。図１は本発明の感圧転写粘着テープの積層構成の一例を示す概略断面図である。図１において、１は粘着剤層１、２は樹脂層、３は粘着剤層２、４は剥離性基材を示す。図１の例では、剥離性基材４の上に粘着剤層１、樹脂層および粘着剤層２が、順次積層されている。
【００１３】
本発明の感圧転写粘着テープにおいて用いる基材としては、従来の感圧転写粘着テープの支持体として使用されているものであって、粘着剤に対して剥離効果を有するものを使用できる。例えば、ポリエチレン（ＰＥ）、ポリエチレンテレフタレート（ＰＥＴ）、ポリプロピレン（ＰＰ）、ポリ塩化ビニル（ＰＶＣ）等のプラスチックフィルム、グラシン紙等の紙、金属箔等であり、剥離効果を付与するために必要に応じて片面もしくは両面にシリコーン樹脂やフッ素樹脂などからなる剥離層を設ける。基材の厚さとしては１０〜６０μｍが適当である。
【００１４】
粘着剤層１および２を形成する粘着剤としては、従来この種の粘着テープに使用されている粘着剤、例えば、天然ゴムや合成ゴムをベースポリマーとしたゴム系粘着剤、アクリル系粘着剤、シリコーン系粘着剤等の公知の粘着剤を用いることができるが、粘着性、設計自由度、耐候性、耐熱性等の点からアクリル系粘着剤が好ましい。アクリル系粘着剤は、架橋剤、粘着付与剤（例えば、ロジン誘導体樹脂、ポリテルペン樹脂、石油樹脂等）、可塑剤、充填剤、老化防止剤等の添加剤を含んでいてもよい。
【００１５】
粘着剤層１および粘着剤層２の組成は、感圧転写粘着テープの積層体の形成の容易性からは同一が好ましいが、異なるものであってもよい。粘着剤層１および２の厚さは５〜２００μｍ、好ましくは１０〜３０μｍである。粘着剤層の厚さが５μｍ未満であると接着力を十分発揮することができず、また、２００μｍを超えて厚くすることは経済的ではなく、のり切れ性が悪くなる。
【００１６】
樹脂層を形成するポリマーは、１種もしくは２種以上のポリマー、または、１種もしくは２種以上のポリマーと粘着剤との複合体が好ましい。複合体とは、例えば、ポリマーを含有する粘着剤組成物の塗工により形成されるものをいう。樹脂層を形成するポリマーは、そのガラス転移点（Ｔｇ）が１０℃以上であることが好ましい。ガラス転移点が１０℃未満であると、のり切れ性が悪くなる。ポリマーのガラス転移点の上限は、同一のポリマーを使用しても樹脂層の厚みによって、のり切れ性がよくなったり悪くなったりするため、限定されない。ここで、上記のガラス転移点（Ｔｇ）は、下記式（１）により求められる値である。
【００１７】
【数１】
2007182534.tif 000003
【００１８】
本発明の感圧転写粘着テープは、片手で把持使用しても切断できる程度の強度でなければならないことを考慮すると、テープ幅８．４ｍｍの感圧転写粘着テープで評価した際に、テープ流れ方向の引っ張り強度が３Ｎ以下であることが好ましく、より好ましくは１Ｎ以下であり、かつ、切断されるまでのテープの伸びが５ｍｍ以下であることが好ましい。また、粘着力としては、厚手の封筒の封緘時や、気温が低温の時でも十分な接着力を発揮できるようにするため、ＪＩＳ  Ｚ  ０２３７に準拠した試験方法における粘着力が、２０．０Ｎ／８．４ｍｍ以上であることが好ましい。
【００１９】
樹脂層は、ポリマー溶液もしくはポリマーエマルジョン、またはポリマーを含有する粘着剤組成物等を塗工することにより容易に形成できるが、ポリマーフィルムを粘着剤層に積層する方法により形成してもよい。樹脂層の厚さは１〜２５μｍが好ましく、より好ましくは１〜２０μｍである。この範囲の厚さであると感圧転写粘着テープが厚くなり過ぎず、十分な粘着力、保持力を維持しながら、良好なのり切れ性を付与することができる。
【００２０】
上記の樹脂層を形成するポリマーの中でも、ポリビニルアルコール系樹脂が最も好ましい。粘着層と粘着層の間にポリビニルアルコール系樹脂層を設けることにより、十分な粘着力と保持力を維持しながら、アプリケーターによる転写時の圧力で塗膜にクラックが入ることが無くなり、アプリケーター転写時にも良好な性能を発揮することができる。ポリビニルアルコール系樹脂は、通常、酢酸ビニルを重合したポリ酢酸ビニルをケン化して製造されるものであるが、これに限定されるものではなく、酢酸ビニルに少量の不飽和カルボン酸、不飽和スルホン酸、カチオン性モノマー等の共重合可能なモノマーを共重合したもの等であってもよい。これらは単独で、または２種以上を混合して使用できる。
【００２１】
ポリビニルアルコール系樹脂の重合度やケン化度は、樹脂層を形成可能なものであれば特に限定されないが、水溶性で、ケン化度７０〜１００％の範囲のものが好ましい。ケン化度の異なるポリビニルアルコール系樹脂を混合して使用することもでき、この場合、混合物のケン化度を前記範囲に調整すればよい。
【００２２】
本発明における樹脂層は、本発明の効果を阻害しない限度で、各種無機粉体、界面活性剤、消泡剤、防腐剤、防黴剤などの添加剤を含有していても良い。
【００２３】
図１においては、粘着剤層１、樹脂層、粘着剤層２を剥離性基材上に順次積層形成した例を示したが、これらの粘着剤やポリマー溶液等を塗布する方法としては、トップコーター、シルクスクリーン、グラビア、インクジェット等の公知の方法により形成させることができる。
【００２４】
本発明の感圧転写粘着テープは、自動巻取り機構を有する従来公知の転写具に装着すると、容易にしかも好適に塗膜転写具に使用できる。塗膜転写具は感圧転写粘着テープを巻回した送出リールと、これより供給される感圧転写粘着テープの粘着剤層を基材から剥離しながら被着材へ転写させる転着ヘッドと、転写後に残ったテープ基材を巻き取る巻回リールとを片手で把持使用が可能な器体内に装備したものが好ましく利用できる。このような転写具に装着すると、粘着剤層の転写が容易であるばかりでなく、粘着剤層を転写し終えた剥離性基材は転写具内のリールに巻き取られるので、使用時にごみが発生することがない利点もある。また、片手で把持使用しても、引っ張り強度１Ｎ／８．４ｍｍ以下の感圧転写粘着テープであれば、容易に切断することができる。
【実施例】
【００２５】
以下に実施例を挙げて本発明をさらに具体的に説明するが、本発明はそれらの実施例に限定されるものではない。なお、実施例中、「部」は質量部、「％」は質量％である。
【００２６】
（実施例１）
アクリル系粘着剤（サイデン化学社製、ＡＴ−２７、固形分５４．５％）１００部を、アプリケーターを用いて、剥離処理したＰＥＴフィルム（剥離性基材、厚さ２５μｍ）上に塗工し、１０５℃にて２分間乾燥させて、粘着剤層１を得た。さらに、エマルジョン型アクリル樹脂（ジョンソンポリマー社製、ＰＤＸ−７３２４、固形分４０％、ガラス転移点４３℃）１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。乾燥後の粘着テープのそれぞれの層の厚みは、粘着剤層１：２３．７μｍ、樹脂層：５．２μｍ、粘着剤層２：２４．５μｍであり、総厚みは５３．４μｍであった。
【００２７】
（実施例２）
アクリル系粘着剤（サイデン化学社製、ＡＴ−２７、固形分５４．５％）１００部を、アプリケーターを用いて、剥離処理したＰＥＴフィルム（剥離性基材、厚さ２５μｍ）上に塗工し、１０５℃にて２分間乾燥させて、粘着剤層１を得た。さらに、エマルジョン型アクリル樹脂（ジョンソンポリマー社製、ＰＤＸ−７３２４、固形分４０％、ガラス転移点４３℃）１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。乾燥後の粘着テープのそれぞれの層の厚さは、粘着剤層１：２３．５μｍ、樹脂層：１５．７μｍ、粘着剤層２：２４．２μｍであり、総厚みは６３．４μｍであった。
【００２８】
（実施例３）
アクリル系粘着剤（サイデン化学社製、ＡＴ−２７、固形分５４．５％）１００部を、アプリケーターを用いて、剥離処理したＰＥＴフィルム（剥離性基材、厚さ２５μｍ）上に塗工し、１０５℃にて２分間乾燥させて、粘着剤層１を得た。さらに、エマルジョン型アクリル樹脂（ジョンソンポリマー社製、ＰＤＸ−７３２４、固形分４０％、ガラス転移点４３℃）１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。乾燥後の粘着テープのそれぞれの層の厚さは、粘着剤層１：２３．７μｍ、樹脂層：１９．６μｍ、粘着剤層２：２４．５μｍであり、総厚みは６７．８μｍであった。
【００２９】
（実施例４）
アクリル系粘着剤（サイデン化学社製、ＡＴ−２７、固形分５４．５％）１００部を、アプリケーターを用いて、剥離処理したＰＥＴフィルム（剥離性基材、厚さ２５μｍ）上に塗工し、１０５℃にて２分間乾燥させて、粘着剤層１を得た。さらに、エマルジョン型アクリル樹脂（ジョンソンポリマー社製、ＰＤＸ−７３２４、固形分４０％、ガラス転移点４３℃）１００部を粘着剤層１の上から塗工し、１０５℃にて２分間乾燥させて、樹脂層を得た。さらに前記アクリル系粘着剤１００部を樹脂層上に塗工して、１０５℃にて２分間乾燥させて、粘着剤層２を得、図１に示す層構成の感圧転写粘着テープを得た。乾燥後の粘着テープのそれぞれの層の厚さは、粘着剤層１：１５．４μｍ、樹脂層：１４．８μｍ、粘着剤層２：１６．０μｍであり、総厚みは４６．２μｍであった。
【００３０】
（実施例５）
アクリル系粘着剤（サイデン化学社製、ＡＴ−２７、固形分５４．５％）１００部を、アプリケーターを用いて、剥離処理したＰＥＴフィルム（剥離性基材、厚さ２５μｍ）上に塗工し、１０５℃にて２分間乾燥させて、粘着剤層１を得た。さらに、エマルジョン型アクリル樹脂（ジョンソンポリマー社製、ＰＤＸ−７３２４、固形分４０％、ガラス転移点４３℃）１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。乾燥後の粘着テープのそれぞれの層の厚さは、粘着剤層１：１０．８μｍ、樹脂層：１１．２μｍ、粘着剤層２：１０．４μｍであり、総厚みは３２．４μｍであった。
【００３１】
（比較例１）
アクリル系粘着剤（サイデン化学社製、ＡＴ−２７、固形分５４．５％）１００部にフィラーとして、粒径２０μｍのポリエチレン系フィラー（住友精化社製、フローセンＵＦ−４）１０部を分散させ、これをアプリケーターで剥離処理したＰＥＴフィルム（剥離性基材、厚さ２５μｍ）上に塗工し、１０５℃にて２分間乾燥させて、感圧転写粘着テープを得た。乾燥後の粘着層の厚みは、４６．５μｍであった。
【００３２】
（比較例２）
アクリル系粘着剤（サイデン化学社製、ＡＴ−２７、固形分５４．５％）１００部にフィラーとして、粒径２０μｍのポリエチレン系フィラー（住友精化社製、フローセンＵＦ−４）２０部を分散させ、これをアプリケーターで剥離処理したＰＥＴフィルム（剥離性基材、厚さ２５μｍ）上に塗工し、１０５℃にて２分間乾燥させて、感圧転写粘着テープを得た。乾燥後の粘着層の厚みは、６４．８μｍであった。
【００３３】
（比較例３）
アクリル系粘着剤（サイデン化学社製、ＡＴ−２７、固形分５４．５％）をアプリケーターで剥離処理したＰＥＴフィルム（剥離性基材、厚さ２５μｍ）上に塗工し、１０５℃にて２分間乾燥させて、感圧転写粘着テープを得た。乾燥後の粘着層の厚みは、４５．４μｍであった。
【００３４】
（評  価）
１．粘着力
（１）１８０°引き剥がし
実施例および比較例で得られたテープの上に剥離処理をしたＰＥＴフィルム（テープ）を重ね合わせて、常温にて１週間、熟成処理を行い、熟成が終了した各テープを用いて、ＪＩＳ  Ｚ  ０２３７に準拠し、１ｋｇローラーで一往復圧着した直後の粘着力を１８０°引き剥がし法により測定した。すなわち、各テープを８．４ｍｍ×５０ｍｍに裁断し、一方の剥離ＰＥＴフィルムを剥がし、別の紙を貼り合わせて、１ｋｇローラーで往復の加圧をし、その後直ちに１８０°引き剥がし法により粘着力を測定した。
○：粘着力が２０．０Ｎ／８．４ｍｍ超
△：粘着力が２０．０Ｎ／８．４ｍｍ以下１０．０Ｎ／８．４ｍｍ以上
×：粘着力が１０．０Ｎ／８．４ｍｍ未満
【００３５】
（２）対上質紙粘着性
熟成が終了した各テープを、８．４ｍｍ×５０ｍｍに裁断し、一方の剥離ＰＥＴフィルムを剥がし、２０ｍｍ×７０ｍｍに裁断した上質紙を貼り合わせた。もう一方の剥離ＰＥＴフィルムを剥がし、前記上質紙を貼り合わせ、１ｋｇローラーで１往復の加圧をした。圧着後直ちに上質紙を剥がし、剥離の状態を観察した。
○：上質紙の全面ムシリあり
△：上質紙の部分ムシリあり
×：上質紙のムシリなし
【００３６】
２．保持力
（１）フィルム
熟成が終了した各テープを、６ｍｍ×３０ｍｍに裁断し、一方の剥離ＰＥＴフィルムを剥がし、これをＬ字型のアルミ板に貼り付け、さらにこれをステンレス板に貼り合わせ、２ｋｇローラーで加圧した。さらにＬ字型のアルミ板に２００ｇの重りを吊るし、常温にてＬ字型のアルミ板が落下するまでの時間を測定した。
○：２４時間超
△：１２〜２４時間
×：１２時間未満
【００３７】
３．のり切れ性
（１）引張強度
熟成が終了した各テープを、８．４ｍｍ×５０ｍｍに裁断し、一方の剥離ＰＥＴフィルムを剥がし、テンシロン引張試験機を用いて、引張強度１００ｍｍ／ｍｉｎの測定条件で、温度２３℃、湿度６０％下にて測定した。なお、引張強度は、テープの流れ方向で測定した。
○：引張強度１Ｎ／８．４ｍｍ未満
△：引張強度１Ｎ／８．４ｍｍ〜３Ｎ／８．４ｍｍ
×：引張強度３Ｎ／８．４ｍｍ超
【００３８】
（２）伸び長さ
熟成が終了した各テープを、８．４ｍｍ×５０ｍｍに裁断し、一方の剥離ＰＥＴフィルムを剥がし、テンシロン引張試験機を用いて、引張強度１００ｍｍ／ｍｉｎの測定条件で、温度２３℃、湿度６０％下にて測定した。伸び長さは、テープの流れ方向で測定した。
○：伸び５ｍｍ未満
△：伸び５〜１０ｍｍ
×：伸び１０ｍｍ超
【００３９】
以上の評価結果を表１に併せて示す。
【００４０】
【表１】
2007182534.tif 000004
【００４１】
表１の結果から、本発明の感圧転写粘着テープは、粘着力、保持力、のり切れ性に優れていた。これに対し、粘着剤にフィラーを配合した場合は、のり切れ性は良好であるが粘着力、保持力が劣り、一方、フィラーを配合しない場合は、粘着力は十分であったが、保持力、のり切れ性が劣っていた。
【００４２】
（実施例６）
アクリル系粘着剤（一方社油脂工業社製、ＡＳ９３１、固形分４２％）１００部と架橋剤（一方社油脂工業社製、Ｂ４５）１部を混合し、これをアプリケーターを用いて、剥離処理したＰＥＴフィルム（剥離性基材、厚さ２５μｍ）上に塗工し、１０５℃にて２分間乾燥させて、粘着剤層１を得た。次にＰＶＡ水溶液（クラレ社製、ＲＳ４１０４、ケン化度９７．５〜９９．０％、固形分１０％）を調整し、１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。乾燥後の粘着テープの厚みは、粘着剤層１：２２．５μｍ、樹脂層：３．３μｍ、粘着剤層２：２３．２μｍであり、総厚みは４９μｍであった。
【００４３】
（実施例７）
アクリル系粘着剤（一方社油脂工業社製、ＡＳ９３１、固形分４０％）１００部を、架橋剤なしで、アプリケーターを用いて、剥離処理したＰＥＴフィルム（剥離性基材、厚さ２５μｍ）上に塗工し、１０５℃にて２分間乾燥させて、粘着剤層１を得た。次に、ＰＶＡ水溶液（日本合成化学社製、ＫＭ−１１、ケン化度７６．７〜７９．３％、固形分１０％）を調整し、１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。
【００４４】
（実施例８）
アクリル系粘着剤（一方社油脂工業社製、ＡＳ６０６０、固形分４２％）１００部と架橋剤（一方社油脂工業社製、Ｂ４５）１部を混合し、これをアプリケーターを用いて、剥離処理したＰＥＴフィルム（剥離性基材、厚さ２５μｍ）上に塗工し、１０５℃にて２分間乾燥させて、粘着剤層１を得た。次にＰＶＡ水溶液（クラレ社製、ＲＳ３１１０、ケン化度９７．５〜９９．０％、固形分１０％）を調整し、１００部を粘着剤層１の上から塗工し、１０５℃にて２分間乾燥させて、樹脂層を得た。さらに、前記アクリル系粘着剤１００部を樹脂層上に塗工して、１０５℃にて２分間乾燥させて、粘着剤層２を得、図１に示す層構成の感圧転写粘着テープを得た。
【００４５】
得られた感圧転写粘着テープの粘着力、のり切れ性を評価するとともに、保持力（フィルム、アプリケーター転写後）、アプリケーター転写後の塗膜の状態（クラックの有無）についても評価した。それらの結果を表２にまとめて示す。なお、アプリケーター転写後の保持力と塗膜の状態は、以下の方法で評価した。
【００４６】
（評価）
２．保持力
（２）アプリケーター転写後
熟成が終了した各テープを、８．４ｍｍ幅に裁断し、これを感圧転写具に搭載し、これを用いて３０ｍｍをＬ字型のアルミ板に塗膜を転写させ、さらにこれをステンレス板に貼り合わせ、２ｋｇのローラーで加圧した。さらに２００ｇの重りを吊るし、常温にてＬ字型のアルミ板が落下するまでの時間を測定した。
○：２４時間超
△：１２〜２４時間未満
×：１２時間未満
【００４７】
４．塗膜の状態（クラックの有無）
熟成が終了した各テープを、８．４ｍｍ幅に裁断し、これを感圧転写具に搭載して、一定速度（０．１ｍ／ｓ）、一定圧力（１ｋｇｆ）で２０ｃｍの塗膜を５本転写させ、そのとき転写された塗膜の状態から次の基準に従い評価した。
○：クラックが全く見られない
△：１〜５個のクラックが発生
×：１０個以上のクラックが発生
【００４８】
【表２】
2007182534.tif 000005
【００４９】
表２の結果から明らかなように、エマルジョン型アクリル樹脂を塗工した場合は、粘着力、フィルムの保持力、のり切れ性は良好であったが、アプリケーター転写後の保持力に劣り、転写塗膜にクラックが発生した。一方、樹脂層にポリビニルアルコール樹脂を塗工した感圧転写粘着テープは、アプリケーター転写後の保持力にも優れており、転写塗膜にクラックが発生しなかった。
【図面の簡単な説明】
【００５０】
【図１】本発明の感圧転写粘着テープの積層構成の一例を示す概略断面図である。
【符号の説明】
【００５１】
１  粘着剤層１
２  樹脂層
３  粘着剤層２
４  剥離性基材
【図１】
2007182534.tif 000006